(57)【要約】      （修正有）【課題】消毒液を含浸した際に適度な厚みを保持し、かつ、繊維が脱落しにくい消毒綿用不織布を提供する。【解決手段】日本薬局方アルコール等の消毒液を含浸させて消毒綿として用いるための消毒綿用不織布であって、三次元的な立体捲縮を有するポリエステル複合繊維とセルロース系繊維とを構成繊維し、構成繊維同士が相互に交絡することによって一体化してなるスパンレース不織布からなるセルロース系繊維が木綿繊維であることが好ましい。【選択図】図１
0003152189.tif 000002
【実用新案登録請求の範囲】
【請求項１】
日本薬局方アルコール等の消毒液を含浸させて消毒綿として用いるための消毒綿用不織布であって、三次元的な立体捲縮を有するポリエステル複合繊維とセルロース系繊維とを構成繊維し、構成繊維同士が相互に交絡することによって一体化してなるスパンレース不織布であることを特徴とする消毒綿用不織布。
【請求項２】
セルロース系繊維が木綿繊維であることを特徴とする請求項１記載の消毒綿用不織布。
【請求項３】
請求項１または２記載の消毒綿用不織布に、該不織布の質量に対して日本薬局方アルコール等の消毒液を４００質量％以上含浸している消毒綿。
【考案の詳細な説明】
【技術分野】
【０００１】
本考案、皮膚を消毒する際に用いる消毒綿用不織布に関するものである。
【背景技術】
【０００２】
従来より、アルコール等の消毒液を含浸させた脱脂綿は、例えば、注射する部位の皮膚を殺菌消毒するために用いられている。また、皮膚や粘膜等に付いた血、膿又は体液等を拭き取って、当該部位を殺菌消毒する際にも用いられている。脱脂綿が用いられる理由は、吸水性が高く薬液を吸収・保持しやすいこと、肌触りが良いこと、天然繊維である木綿繊維からなるので人体に優しいこと等が挙げられる。また、最近では、脱脂綿に限らず、不織布等の基材に消毒液を含浸させたものが用いられており、脱脂綿や不織布等の基材を特定の大きさにカットしたカット綿にアルコール等の消毒液を含浸した消毒綿が所定の枚数積層された積層消毒綿をプラスチック製の密閉容器に収容しておき、使用時に密閉容器のふたを開けて必要枚数の消毒綿を取り出し、再度、ふたを閉じるようにしたものが用いられている（特許文献１）。
【０００３】
このようなカット綿として用いられている不織布としては、木綿繊維同士が水流交絡してなるものが挙げられる。この不織布は、繊維同士が交絡しているため、拭き取りの際に繊維が脱落しにくいという利点がある。しかしながら、木綿繊維同士が緊密に交絡しているため、消毒液を含浸した消毒綿の厚みは薄くなり嵩高性に劣り、使用時においては、一度に数枚のカット綿を消費してしまうことになる。
【先行技術文献】
【特許文献】
【０００４】
【特許文献１】特開２００３−２８５８７４号公報
【考案の概要】
【考案が解決しようとする課題】
【０００５】
本考案の目的は、消毒液を含浸した際に適度な厚みを保持し、かつ、繊維が脱落しにくい消毒綿用不織布を提供することにある。
【０００６】
本考案者は、消毒綿に嵩高性を付与すべく、不織布の構成繊維として木綿繊維のみでなく、汎用のポリエステル繊維を混合してカット綿を作成した。ポリエステル繊維を混合することによって、消毒液を含浸した際のカット綿に嵩高性を付与することができたが、カット綿は十分に消毒液を含浸しているものの、見た目には消毒液を含んでいないように見える、すなわち、乾燥しているように見えるという欠点があることがわかった。そこでさらに、混合する繊維を検討したところ、特定のポリエステル繊維を用いると、消毒液を含浸した際のカット綿に適度な嵩高性を付与することができ、かつ見た目にも消毒液の含浸性を確認しうることを見出した。
【課題を解決するための手段】
【０００７】
本考案は、日本薬局方アルコール等の消毒液を含浸させて消毒綿として用いるための消毒綿用不織布であって、三次元的な立体捲縮を有するポリエステル複合繊維とセルロース系繊維とを構成繊維し、構成繊維同士が相互に交絡することによって一体化してなるスパンレース不織布であることを特徴とする消毒綿用不織布を要旨とするものである。
【０００８】
以下、本考案について、詳細に説明する。
【０００９】
本考案の消毒綿用不織布は、特定濃度のエタノール、イソプロパノール等の日本薬局方アルコール等の消毒液を含浸させて消毒綿として用いるものである。
【００１０】
消毒綿用不織布は、三次元的な立体捲縮を有するポリエステル系複合繊維とセルロース系繊維とを構成繊維とする。
【００１１】
本考案に用いられるセルロース系繊維としては、木綿繊維、レーヨン、リヨセル等が挙げられるが、木綿繊維を用いることが好ましい。
【００１２】
本考案に用いられるポリエステル系複合繊維は、三次元的な立体捲縮を有している。ここで、三次元的な立体捲縮とは、押し込みクリンバー等によって付与される２次元の機械捲縮とは異なる態様であって、いわゆる三次元的なコイルバネ状の捲縮のことである。また、このコイルバネ状の捲縮の一部に捩れが加わった形態であってもよい。ポリエステル複合繊維の捲縮特性としては、ＪＩＳＬ１０１５に規定の方法で測定した捲縮数が１０〜１５個／２５ｍｍ、捲縮率が１３〜１５％であるのが好ましい。三次元的な立体捲縮を有するポリエステル系複合繊維であると、木綿繊維と良好に交絡して、かつ交絡度合いが緊密になりすぎずに、得られる不織布において嵩高性を保持することができる。また、その理由は定かではないが、消毒液を保持した際に、十分に消毒液を保持していることを見た目にも容易に判別できる。このような三次元的な立体捲縮を有するポリエステル系複合繊維としては、粘度の異なる２種のポリエステル系重合体を偏芯的に接合させ、弛緩熱処理を施すことにより、熱収縮差により三次元的な立体捲縮を発現させたものが挙げられ、市場にて入手できるものとしては、ユニチカファイバー社製の銘柄＜３８Ｆ＞を好ましく用いる。
【００１３】
不織布中に含まれるポリエステル系複合繊維は、多くとも４０質量％とする。ポリエステル系複合繊維の質量が４０質量％を超えると、消毒綿における消毒液の保液性に劣ることとなる。一方、本考案の効果を奏するためには、不織布中には、ポリエステル系複合繊維は少なくとも１０質量％以上、好ましくは２０質量％以上含むこととする。
【００１４】
本考案に用いられる構成繊維の繊維長は特に限定されないが、２０〜７０ｍｍ程度の短繊維を用いるとよい。
【００１５】
本考案における不織布は、構成繊維同士が相互に交絡することによって一体化してなるスパンレース不織布である。スパンレース不織布は、構成繊維同士が、高圧液体流の作用によって、相互に交絡することで一体化し、不織布として形態保持しているものであり、繊維同士の結合が接着剤や熱接着、熱圧着によるものでないため、肌触りが良好であり、摩擦により繊維が脱落しにくい。
【００１６】
本考案における不織布の目付は、特に限定しないが、適宜の大きさにカットしたカット綿が保持する消毒液の保液量を考慮すると１００〜２００ｇ／ｍ２程度がよい。
【００１７】
本考案の消毒用不織布は、適宜の大きさにカットされカット綿とし、このカット綿に日本薬局方アルコール等の消毒液を含浸させて消毒綿として用いる。消毒綿の大きさは、一般的にタテ・ヨコともに３ｃｍ〜５ｃｍ角の大きさがよい。また、含浸させる消毒液の量は、不織布の質量に対して４００％以上の液量を保持させるとよい。得られた消毒綿は、図１に示すように、数十枚単位で積層されて適宜の大きさの容器に収容される。容器には、未使用時には、容器内がほぼ密閉できうる蓋が取り付けられたものがよい。
【考案の効果】
【００１８】
本考案の消毒綿用不織布は、セルロース系繊維と三次元的な立体捲縮を有するポリエステル複合繊維とが相互に交絡することによって一体化してなるスパンレース不織布によって構成されるため、消毒液を含浸させた際に十分に消毒液を保持することができ、また、保液した状態においても嵩高性および厚みを保持しており、取扱性が良好である。
【図面の簡単な説明】
【００１９】
【図１】本考案に係る消毒綿の収容された状態の一例を示す概略側面図である。
【実施例】
【００２０】
以下、実施例に基づいて本考案を説明するが、本考案は実施例に限定されるものではない。
【００２１】
実施例１
捲縮数１２個／２５ｍｍ、捲縮率１４％の三次元的な立体捲縮を有するポリエステル系複合繊維（繊度３．３デシテックス、繊維長５１ｍｍ、ユニチカファイバー社製  銘柄＜３８Ｆ＞  ポリエチレンテレフタレートと共重合ポリエステルとが貼り合わされてなる複合短繊維）と木綿繊維（繊度１．７デシテックス、平均繊維長２５ｍｍ）とをそれぞれ準備し、ポリエステル複合繊維／木綿繊維とが３０／７０質量％の比率で均一に混綿した後、カード機に供給して目付１２０ｇ／ｍ２のカードウェブを得た。この得られたカードウェブを１００メッシュのプラスチック製織物からなる移動式メッシュ状支持体上に載置させ、ノズル孔径０．１４ｍｍの噴射孔が０．５ｍｍの一定間隔に配列された高圧水流噴射装置を用い、２．８ＭＰａの圧力で１回、４．２ＭＰａの圧力で１回処理した後、ウェブを反転させ、再び２．８ＭＰａの圧力で１回、４．２ＭＰａの圧力で１回の処理し、構成繊維同士が三次元に交絡してなるスパンレース不織布を得た。
【００２２】
参考例１
参考例１のスパンレース不織布として、木綿繊維のみからなる目付１５０ｇ／ｍ２のもの（ユニチカ社製  品番Ｃ１５０ＳＡ０７）を用いた。
【００２３】
比較例１
実施例１で用いたポリエステル系複合繊維に替えて、捲縮数１３．４個／２５ｍｍ、捲縮率１４．８％の二次元的な機械捲縮が付与されたポリエチレンテレフタレートからなる繊維（繊度１．４５デシテックス、繊維長５１ｍｍ、繊維断面形状が円形、ユニチカファイバー社製  品番＜１２０＞）を用いたこと以外は、実施例１と同様にしてスパンレース不織布を得た。
【００２４】
比較例２
実施例１で用いたポリエステル系複合繊維に替えて、捲縮数１１．５個／２５ｍｍ、捲縮数率１１．２％の二次元的な機械捲縮が付与されたポリエチレンテレフタレートからなる繊維（繊度１．７デシテックス、繊維長５１ｍｍ、繊維断面形状が扁平率３．８の楕円形、ユニチカファイバー社製  品番＜Ｆ３３０＞）を用いたこと以外は、実施例１と同様にしてスパンレース不織布を得た。
【００２５】
得られた実施例１、参考例１、比較例１〜２のスパンレース不織布について、それぞれ４ｃｍ×４ｃｍにカットしたカット綿を５０枚作成し、カット綿の目付を求めた。評価方法は以下のとおりである。
【００２６】
目付（ｇ／ｍ２）：４ｃｍ×４ｃｍの試料片を５０枚準備し、各試料片の質量を秤量し、得られた値の平均値を単位面積当たりに換算した値を目付(ｇ／ｍ２)とした。
【００２７】
［消毒綿の評価］
上記４ｃｍ角のカット綿５０枚をビーカー中に無荷重状態で積層し、試料片５０枚の質量１００質量部に対して５２５質量部の消毒液（日本薬局方消毒用エタノール）を、試料片上方よりビーカー中に投入して、消毒液を試料片に含浸させ、ビーカーを密閉し、２４時間放置した。
２４時間放置後の消毒綿について、厚み（μｍ）、質量（ｇ）、消毒液の含浸状態の目視評価を行った。また、得られた厚みと上記目付から嵩密度（ｇ／ｃｃ）を、消毒綿の質量と上記試料片の目付から、消毒液の比重を考慮して消毒液含浸率（％）を算出した。厚みおよび含浸状態の評価方法は以下のとおりである。
【００２８】
厚み（μｍ）：ＪＩＳ  Ｌ  １９０６：２０００に基づき、厚み測定器（大栄科学精機製作所社製）を用いて荷重は２ｋＰａとして試料片毎の厚みを測定し、その平均値を消毒綿の厚み（μｍ）とした。
【００２９】
消毒液の含浸状態：試料片５０枚（試料１〜５０）について消毒液の含浸状態を目視で観察し、次の４段階で評価した。
○：試料片の表裏ともにすみずみまで見た目に濡れ感がある。
△：試料片の一部に消毒液を含んでいない箇所があるように見える。
×：試料片において、消毒液を含んでいないように見える箇所が大半を占めるように見える。
【００３０】
得られた消毒綿の評価について表１に、含浸状態の目視観察結果を表２に示した。
【００３１】
【表１】
0003152189.tif 000003
【００３２】
【表２】
0003152189.tif 000004
【００３３】
表１から明らかなように、従来の木綿繊維のみからなる消毒綿（参考例１）と比較して、本考案の消毒綿は、嵩高性に優れたものであった。また、消毒液を十分に含浸保持し得るものであった。また、表２から明らかなように、実施例１の消毒綿は、見た目にも消毒液が十分に含浸していると判別しうるものであった。
【図１】
0003152189.tif 000005